(57)【要約】【課題】良好な流動性、形状追従性および広く安定したプロセスウインドウを有し、ＦＲＰに成形した場合に優れた力学物性、品質安定性、外観品位を発現する切込プリプレグ基材を積層した積層基材を提供すること。【解決手段】強化繊維が一方向に引き揃えられ該強化繊維を横切る方向に複数の有限長の切り込みがある切込プリプレグ基材が少なくとも複数枚隣接して積層されている部分を有する積層基材であって、該切込プリプレグ基材中に存在する強化繊維は該切り込みによって１０〜１００ｍｍの長さに切断されており、隣接する任意の２層の切込プリプレグ基材において、一方の切込プリプレグ基材の切り込みの中心部８０％の領域と他方の切込プリプレグ基材の切り込みとが交差する箇所が、１００ｃｍ２あたり１箇所以内である積層基材。【選択図】図８
2008260793.tif 000002
【特許請求の範囲】
【請求項１】
強化繊維が一方向に引き揃えられ該強化繊維を横切る方向に複数の有限長の切り込みがある切込プリプレグ基材が少なくとも複数枚隣接して積層されている部分を有する積層基材であって、該切込プリプレグ基材中に存在する強化繊維は該切り込みによって１０〜１００ｍｍの長さに切断されており、隣接する任意の２層の切込プリプレグ基材において、一方の切込プリプレグ基材の切り込みの中心部８０％の領域と他方の切込プリプレグ基材の切り込みとが交差する箇所が、１００ｃｍ２あたり１箇所以内である積層基材。
【請求項２】
隣接する任意の２層の切込プリプレグ基材において、一方の切込プリプレグ基材の切り込みの上に、他方の切込プリプレグ基材内のいずれの切り込みも交差していない、請求項１記載の積層基材。
【請求項３】
積層基材を構成する前記切込プリプレグ基材の全ての切り込みが直線状であり、隣接する任意の２層の切込プリプレグ基材において、一方の切込プリプレグ基材内の切り込みの方向と、他方の切込プリプレグ基材の繊維配向方向とのなす角度が±１０〜１７０°である、請求項１または２に記載の積層基材。
【請求項４】
前記切込プリプレグ基材が、切り込みの長さが２〜５０ｍｍの範囲内であり、強化繊維の配向方向及び該配向方向を横切る方向に周期的に配置されている、請求項１〜３のいずれかに記載の積層基材。
【請求項５】
前記切込プリプレグ基材が、全ての切り込みの方向がそれぞれの繊維直交方向であり、各切込プリプレグ基材内では前記切り込みの長さＷｘおよび各々の切り込みによって切断された強化繊維の長さＬｘがそれぞれ一定であり、任意の切り込みを繊維直交方向にＷｘ、繊維配向方向にＬｘ／２平行移動すると、同じプリプレグ内の他の切り込みに重なるように切り込みが配置されている、請求項４に記載の積層基材。
【請求項６】
隣接する任意の２層の切込プリプレグ基材において、任意の一方を切込プリプレグ基材ａ、他方を切込プリプレグ基材ｂとし、切込プリプレグ基材ａの切り込みによって切断された強化繊維の長さをＬａとしたとき、一方の切込プリプレグ基材ａ内の切り込みの両側のａの繊維配向方向０．２Ｌａ〜０．３Ｌａの範囲の領域に、他方の切込プリプレグ基材ｂ内の切り込みの中心点が位置する、請求項５に記載の積層基材。
【請求項７】
隣接する任意の２層の切込プリプレグ基材において、任意の一方を切込プリプレグ基材ａ、他方を切込プリプレグ基材ｂとし、切込プリプレグ基材ａの切り込みによって切断された強化繊維の長さをＬａとしたとき、一方の切込プリプレグ基材ａ内の切り込みの両側のａの繊維配向方向０．４Ｌａ〜０．６Ｌａの範囲の領域に、他方の切込プリプレグ基材ｂ内の切り込みの中心点が位置する、請求項５に記載の積層基材。
【請求項８】
隣接する任意の２層の切込プリプレグ基材において、各切込プリプレグ基材の繊維配向のなす角度の絶対値が４５度であり、切れこみ長さが短い方を切込プリプレグ基材ａ、切れこみ長さが長い方を切込プリプレグ基材ｂとし、それぞれの切り込みの長さをＷａ、Ｗｂそれぞれの切り込みによって切断された強化繊維の長さをＬａ、Ｌｂとしたとき、これらが次の式１〜３を満たす、請求項５〜７のいずれかに記載の積層基材。
Ｌａ＝２Ｗａ      （式１）
Ｌｂ＝２Ｗｂ      （式２）
Ｌｂ＝Ｌａ・√２  （式３）
【請求項９】
繊維配向方向が同一方向である切込プリプレグ基材のみを見たとき、隣接する２層の切込プリプレグ基材が、前記強化繊維の長さが等しく、かつ、一方の切込プリプレグ基材の切り込みを繊維配向方向に沿って前記強化繊維の長さの半分の距離で平行移動した箇所に、他方の切込プリプレグ基材の切り込みが配置されている、請求項５〜８のいずかに記載の積層基材。
【請求項１０】
積層基材を構成するプリプレグが全て切込プリプレグ基材である、請求項１〜９のいずれかに記載の積層基材。
【請求項１１】
請求項１〜１０いずれかに記載の積層基材を加圧および、加熱あるいは昇温冷却することにより得られた繊維強化プラスチック。
【請求項１２】
長さ１０〜１００ｍｍの強化繊維を含む領域と強化繊維を含まない領域とが格子状に配置されてなる層が２層以上隣接した積層構造を有する繊維強化プラスチックであって、隣接する任意の層内の強化繊維を含まない領域と他方の層内の強化繊維を含まない領域との重なる面積が１０ｍｍ２以下である繊維強化プラスチック。
【発明の詳細な説明】
【技術分野】
【０００１】
本発明は、良好な流動性、成形追従性を有し、繊維強化プラスチックとした場合、優れた力学物性、その低バラツキ性、優れた寸法安定性、外観品位を発現するプリプレグ基材を積層した積層基材に関する。
【背景技術】
【０００２】
強化繊維とマトリックス樹脂からなる繊維強化プラスチック（以降、ＦＲＰと略すこともある）は、比強度、比弾性率が高く、力学特性に優れること、耐候性、耐薬品性などの高機能特性を有することなどから産業用途においても注目され、その需要は年々高まりつつある。
【０００３】
高機能特性を有するＦＲＰの成形方法としては、プリプレグ基材と称される連続した強化繊維にマトリックス樹脂を含浸せしめた半硬化状態のものを積層し、オートクレーブで加熱加圧することによりマトリックス樹脂を硬化させＦＲＰを成形するオートクレーブ法が最も一般的に行われている。これらの成形法により得られたＦＲＰは、連続繊維である所以優れた力学物性を有する。また、連続繊維は一方向配列など規則的な配列であるため、プリプレグ基材の配置・配列により必要とする力学物性に設計することが可能であり、力学物性のバラツキも小さい。しかしながら、一方で連続繊維である所以３次元形状等の複雑な形状を形成することは難しく、主として平面形状に近い部材に限られる。
【０００４】
３次元形状等の複雑な形状に適した成形方法として、ＳＭＣ（シートモールディングコンパウンド）を用いたプレス成形等がある。この成形法では、通常２５ｍｍ程度に切断したチョップドストランドにマトリックス樹脂を含浸せしめ半硬化状態としたＳＭＣシートを、プレス機を用いて加熱・加圧することにより成形を行う。多くの場合、加圧前にＳＭＣをＦＲＰの形状より小さく切断して成形型上に配置し、加圧によりＦＲＰの形状に引き伸ばして（流動させて）成形を行う。そのため、その流動により３次元形状等の複雑な形状にも追従可能となる。しかしながら、ＳＭＣはそのシート化工程において、チョップドストランドの分布ムラ、配向ムラが必然的に生じてしまうため、力学物性が低下し、そのバラツキが大きくなる問題があった。更には、特に薄物の部材ではソリ、ヒケ等が発生しやすくなり、構造材としては不適な場合が多い。
【０００５】
上述のような材料の欠点を埋めるべく、連続繊維と熱可塑性樹脂からなるプリプレグに切り込みを入れることにより、流動性可能で力学物性のバラツキも小さくなるとされる基材が開示されている（例えば特許文献１）。しかしながら、特許文献１ではプリプレグ基材自体の特徴は開示されているものの、プリプレグ基材を積層した積層基材についての記載がない。特許文献１のプリプレグ基材は積層方法によっては、謳われている流動性や力学特性を得ることができない、場合によっては従来のＳＭＣ同等以下の力学特性しか得られない、という問題があった。
【特許文献１】特開昭６３−２４７０１２号公報
【発明の開示】
【発明が解決しようとする課題】
【０００６】
本発明は、かかる従来技術の背景に鑑み、良好な流動性、形状追従性および広く安定したプロセスウインドウを有し、ＦＲＰに成形した場合に優れた力学物性、品質安定性、外観品位を発現する切込プリプレグ基材を積層した積層基材を提供せんとするものである。
【課題を解決するための手段】
【０００７】
本発明はかかる課題を解決するために、次のような手段を採用するものである。すなわち、
（１）強化繊維が一方向に引き揃えられ該強化繊維を横切る方向に複数の有限長の切り込みがある切込プリプレグ基材が少なくとも複数枚隣接して積層されている部分を有する積層基材であって、該切込プリプレグ基材中に存在する強化繊維は該切り込みによって１０〜１００ｍｍの長さに切断されており、隣接する任意の２層の切込プリプレグ基材において、一方の切込プリプレグ基材の切り込みの中心部８０％の領域と他方の切込プリプレグ基材の切り込みとが交差する箇所が、１００ｃｍ２あたり１箇所以内である積層基材。
【０００８】
（２）隣接する任意の２層の切込プリプレグ基材において、一方の切込プリプレグ基材の切り込みの上に、他方の切込プリプレグ基材内のいずれの切り込みも交差していない、（１）記載の積層基材。
【０００９】
（３）積層基材を構成する前記切込プリプレグ基材の全ての切り込みが直線状であり、隣接する任意の２層の切込プリプレグ基材において、一方の切込プリプレグ基材内の切り込みの方向と、他方の切込プリプレグ基材の繊維配向方向とのなす角度が±１０〜１７０°である、（１）または（２）に記載の積層基材
（４）前記切込プリプレグ基材が、切り込みの長さが２〜５０ｍｍの範囲内であり、強化繊維の配向方向及び該配向方向を横切る方向に周期的に配置されている、（１）〜（３）のいずれかに記載の積層基材。
【００１０】
（５）前記切込プリプレグ基材が、全ての切り込みの方向がそれぞれの繊維直交方向であり、各切込プリプレグ基材内では前記切り込みの長さＷｘおよび各々の切り込みによって切断された強化繊維の長さＬｘがそれぞれ一定であり、任意の切り込みを繊維直交方向にＷｘ、繊維配向方向にＬｘ／２平行移動すると、同じプリプレグ内の他の切り込みに重なるように切り込みが配置されている、（４）に記載の積層基材。
【００１１】
（６）隣接する任意の２層の切込プリプレグ基材において、任意の一方を切込プリプレグ基材ａ、他方を切込プリプレグ基材ｂとし、切込プリプレグ基材ａの切り込みによって切断された強化繊維の長さをＬａとしたとき、一方の切込プリプレグ基材ａ内の切り込みの両側のａの繊維配向方向０．２Ｌａ〜０．３Ｌａの範囲の領域に、他方の切込プリプレグ基材ｂ内の切り込みの中心点が位置する、（５）に記載の積層基材。
【００１２】
（７）隣接する任意の２層の切込プリプレグ基材において、任意の一方を切込プリプレグ基材ａ、他方を切込プリプレグ基材ｂとし、切込プリプレグ基材ａの切り込みによって切断された強化繊維の長さをＬａとしたとき、一方の切込プリプレグ基材ａ内の切り込みの両側のａの繊維配向方向０．４Ｌａ〜０．６Ｌａの範囲の領域に、他方の切込プリプレグ基材ｂ内の切り込みの中心点が位置する、（５）に記載の積層基材。
【００１３】
（８）隣接する任意の２層の切込プリプレグ基材において、各切込プリプレグ基材の繊維配向のなす角度の絶対値が４５度であり、切れこみ長さが短い方を切込プリプレグ基材ａ、切れこみ長さが長い方を切込プリプレグ基材ｂとし、それぞれの切り込みの長さをＷａ、Ｗｂそれぞれの切り込みによって切断された強化繊維の長さをＬａ、Ｌｂとしたとき、これらが次の式１〜３を満たす、（５）〜（７）のいずれかに記載の積層基材。
【００１４】
Ｌａ＝２Ｗａ      （式１）
Ｌｂ＝２Ｗｂ      （式２）
Ｌｂ＝Ｌａ・√２  （式３）
（９）繊維配向方向が同一方向である切込プリプレグ基材のみを見たとき、隣接する２層の切込プリプレグ基材が、前記強化繊維の長さが等しく、かつ、一方の切込プリプレグ基材の切り込みを繊維配向方向に沿って前記強化繊維の長さの半分の距離で平行移動した箇所に、他方の切込プリプレグ基材の切り込みが配置されている、（５）〜（８）のいずかに記載の積層基材。
【００１５】
（１０）積層基材を構成するプリプレグが全て切込プリプレグ基材である、（１）〜（９）のいずれかに記載の積層基材。
【００１６】
（１１）（１）〜（１０）のいずれかに記載の積層基材を加圧および、加熱あるいは昇温冷却することにより得られた繊維強化プラスチック。
【００１７】
（１２）長さ１０〜１００ｍｍの強化繊維を含む領域と強化繊維を含まない領域とが格子状に配置されてなる層が２層以上隣接した積層構造を有する繊維強化プラスチックであって、隣接する任意の層内の強化繊維を含まない領域と他方の層内の強化繊維を含まない領域との重なる面積が１０ｍｍ２以下である繊維強化プラスチック。
【発明の効果】
【００１８】
本発明によれば、良好な流動性、複雑形状追従性を有し、繊維強化プラスチックとした場合、優れた力学特性、その低バラツキ性を発現する切込プリプレグ基材の積層基材を得ることができる。
【発明を実施するための最良の形態】
【００１９】
本発明は、切込プリプレグ基材の積層方法を検討することにより、前記課題を解決せんとするものである。具体的には、複数の切り込みを有した切込プリプレグ基材に含まれる切り込みの形状、あるいはそれに隣接して積層された切込プリプレグ基材の切り込み、繊維配向方向との関係から適正化することにより、成形時に良好な流動性を有し、繊維強化プラスチックとした際に優れた力学特性を発現しようとするものである。
【００２０】
以下、本発明の積層基材に用いる切り込みを有するプリプレグ基材を切込プリプレグ基材と記す。
【００２１】
本発明の積層基材に用いる切込プリプレグ基材は、強化繊維が一方向に引き揃えられた所謂一方向プリプレグ（以降、単に「プリプレグ」と略することもある）を前提としたものである。一方向プリプレグは、一方向に引き揃えられた強化繊維にマトリックス樹脂を含浸してシートとした中間基材であり、得ようとする成形体に求められる特性に応じて各層の配向方向を設定し積層した後、加熱加圧等により形状を固定し成形品を得る。本発明における一方向プリプレグに用いられるマトリックス樹脂は、熱可塑性樹脂・熱硬化性樹脂のいずれも適用することができる。前記マトリックス樹脂は、熱可塑性樹脂であれば、加熱することにより軟化〜溶融させ成形品形状に沿わせた後冷却固化させて形状を固定し、熱硬化性樹脂であれば、加熱することにより軟化〜溶融させ成形品形状に沿わせると共に架橋反応を進行させ形状を固定することができる。熱硬化性樹脂をマトリックスとした場合には、適用する樹脂の粘度を適切に設定すると常温（通常２５度程度を指す）で粘着性を有し、積層時の作業性に優れ、設定した積層構成に積層し、成形することが容易であることから好ましい。
【００２２】
本発明の積層基材は、一方向プリプレグの強化繊維を横切る方向に有限長の切り込みが複数設けられており、それによってプリプレグ中の全ての強化繊維が１０〜１００ｍｍに切断されているプリプレグを含むことが必要である。かかる切り込みを設け、全ての強化繊維が１０〜１００ｍｍに切断されているプリプレグを本発明において切込プリプレグ基材と呼ぶ。また、該切込プリプレグ基材内の切り込みの形状は、曲線、折れ線、繊維直交方向に平行または傾斜した線等多々挙げられるが、基本的にはこれらの組み合わせによって切り込みパターンが構成されると考えてよい。
【００２３】
なお、本発明において平行とは、対象となる２つの線、線分、または、方向等のなす角度の絶対値が５°以下であることを表すものとし、平行を含む用語（例えば“平行移動”等）においても同様である。また、強化繊維の配向方向を基準として方向を表す場合には、強化繊維と直交する方向を、繊維直交方向、強化繊維の配向方向に平行な方向を、繊維配向方向と記すこととし、それぞれ、平行の場合と同様、±５°以下のずれは許容するものとする。
【００２４】
ここで、前記条件を満たす切込プリプレグ基材の一例を図１に示す。図１中において、強化繊維の長さが最も長くなる箇所の強化繊維を強化繊維３、最も短くなる箇所の強化繊維を強化繊維４と記すと、該切込プリプレグ基材内のすべての強化繊維が１０〜１００ｍｍの範囲内にあるとは、長さが最大となる強化繊維３の長さが１００ｍｍ以下であり、長さが最小となる強化繊維４の長さが１０ｍｍ以上であることをいう。
【００２５】
プリプレグ基材中の強化繊維が複数の短繊維に切断されることで、成形時に強化繊維が流動可能、とりわけ繊維配向方向にも流動可能となり、積層基材を成形品状に賦形することなく、複雑形状に追従させることが可能となる。このような、機能を有する本発明に用いる切込プリプレグ基材に対して、強化繊維がシート内で切断部を有しない従来のプリプレグを本明細書中では強化繊維の形態に着目して連続繊維基材と呼ぶこともある。従来の連続繊維基材を用いて複雑形状を成形しようとした場合、目的とする形状通りに積層時に前記連続繊維基材を製品形状に予め賦形することが必要不可欠であった。ところが、本発明の積層基材では、平板状の積層基材を成形型内に配置するだけで、成形時の加熱下においてマトリックス樹脂が流動性を有したときに型内が加圧されるのに伴い強化繊維が流動するため、容易に目的とする形状に沿って成形することが出来る。
【００２６】
ここで、各切り込みによって切断された強化繊維の長さが１０ｍｍより小さい場合は、強化繊維による補強効果が低下し、繊維強化プラスチックとしたときに十分な力学物性を得ることができず、１００ｍｍより大きい場合は、成形時に強化繊維の流動性が悪くなり複雑形状を形成するのは難しい。これら成形性と物性の両特性のバランスから、好ましくは１０〜５０ｍｍがよい。ただし、切り込み形状や、工業的プロセスによっては、該切込プリプレグ基材の一部に１０ｍｍよりも短い強化繊維が混入することがあっても、全強化繊維量のうち９５重量％以上の強化繊維が１０〜１００ｍｍの範囲内に入っていれば成形性、物性面で問題はない。以下、各切り込みによって切断された強化繊維の長さを強化繊維の長さと称する。
【００２７】
本発明の積層基材において、成型時に適当な流動性を得るためには、切込プリプレグ基材が少なくとも複数枚隣接して積層されていることが必要である。また、本発明においては、隣接する任意の２層の切込プリプレグ基材において、一方の切込プリプレグ基材の切り込みの中心部８０％の領域と他方の切込プリプレグ基材の切り込みとが交差する箇所が、１００ｃｍ２あたり１箇所以内であることが必要である。ここで、切り込みの中心部８０％の領域とは、切り込みの全長、つまり切り込み形状に沿って測定した切り込みの全長をWとしたとき、切り込みの中心それぞれの中心箇所から−０．４Ｗ〜＋０．４Ｗの領域に含まれる切り込み部を指す。例として、図２に曲線状切り込みとその中心部の概念図を示す。曲線状切り込みの曲線に沿った切り込みの全長５をＷとすると、切り込み２の中心点６から切り込みの両端までの距離はそれぞれ、０．５Ｗであり、切り込み２の中心点６から両端に向かって、０．４Ｗの位置を７，８とすると、切り込み２において７から８が、中心部８０％の領域となる。（本明細書の符号の説明において、７を中心点から＋０．４Ｗの位置、８を中心点から−０．４Ｗの位置としているが、正負の符号（＋，−）は、便宜上それぞれが、中心点から両反対方向に離れていることを示しているのみであり、方向はいずれが正であっても良い。切り込みの表現について以下同様とする）また、本発明において、かかる切り込みの中で、中心部８０％の領域、それ以外の領域を切り込みの端部領域という。
【００２８】
隣接する２層の切込プリプレグ基材において、一方の切込プリプレグ基材を切込プリプレグ基材ａ、他方の切込プリプレグ基材を切込プリプレグ基材ｂとしたとき、図２（Ａ）には、切込プリプレグ基材ａの切り込みと切込プリプレグ基材ｂの切り込みが互いに交差しないパターン、図２（Ｂ）には両切り込みの中心部８０％の領域が互いに交差しているパターン、図２（Ｃ）には、両切り込みが端部領域のみで交差しているパターンを示す。もし、図２（Ｂ）に示すように、切込プリプレグ基材ａと切込プリプレグ基材ｂに含まれる切り込みの中心部８０％の領域が互いに交差していれば、その積層基材からなるＦＲＰに力学的な負荷が加わった場合、切り込み交差部でひずみが大きくなる。そのため、この箇所が破壊の起点となり易く、切り込みが互いに交差していない図２（Ａ）のパターンよりも力学物性が低下する。ただし、図２（Ｃ）に示すように、切り込みが該中心部８０％の領域以外、つまり切り込みの端部領域で交差している場合は、ＦＲＰに力学的な負荷が加わったとしても端部近傍の切断されていない強化繊維が変形を拘束するために、切り込みの交差した部分でのひずみはそれほど大きくならず、力学物性の低下も小さい。また、このように切り込みの交差する状態により強度が低下する現象は、切込プリプレグ基材ａ内の切り込みの中心部８０％の領域と切込プリプレグ基材ｂの切り込みの中心部８０％の領域が互いに交差する箇所が、１００ｃｍ２あたり２箇所以上であった場合に顕著に見られる。したがって、切り込みの交差部は多くとも１００ｃｍ２あたり１箇所以下であることが望ましい。
【００２９】
本発明の積層基材において、隣接する２層の切込プリプレグ基材ａ、ｂの切り込みが互いに交差しないように配置する方法は複数可能である。
【００３０】
そのひとつは、切込プリプレグ基材ａに対して、隣接する切込プリプレグ基材ｂの切り込みを、切込プリプレグ基材ａ内の切り込みと交差せず、かつ強化繊維の長さが１０〜１００ｍｍの範囲内となるように配置する方法である。これは例えば、２次元ＣＡＤ等を用いて、基準となる切込プリプレグ基材ａのパターンの上に、切込プリプレグ基材ｂのパターンを描画していく手法をとれば、容易に切り込みパターンを作成することができる。
【００３１】
また、他の方法としては、切込プリプレグ基材ａ、切込プリプレグ基材ｂの切り込みを繊維配向方向、繊維直交方向共に周期的なパターンとし、切込プリプレグ基材ａ、ｂの切り込みが互いに交差しないように配置する方法が有効である。切込プリプレグ基材ａとｂが繊維配向方向、繊維直交方向共に周期的なパターンである場合、切込プリプレグ基材ａの切り込みと切込プリプレグ基材ｂの切り込みを同一平面に投影すれば、投影された切り込みパターンもまた周期な配置をとる。そのため、該投影パターンの単位領域に着目し、その領域内での切れ込みパターンのみ重複を避けるように切込プリプレグ基材ａとｂの切れ込みの配置を設定すれば、該投影パターンはいずれの箇所においても切れ込みが互いに交差しないパターンとなる。その結果、前述の方法と比較してより少ない手間で、目的とする切れ込みパターンを決定することができる。
【００３２】
本発明の積層基材は、隣接する任意の２層の切込プリプレグ基材において、一方の切込プリプレグ基材の切り込みと他方の切込プリプレグ基材の切り込みとが互いに全く交差しない形態であればさらに好ましい。２層の切り込みが互いに全く交差しないことにより、切り込みの交差による力学特性の低下を防ぐことができ、同時に成形時に樹脂の流れが一様となり、優れた外観品位を持つＦＲＰを得ることができる。逆に、２層の切り込みが互いに交差していると、成形時にこの箇所で樹脂の流れが特異的となり、強化繊維のうねり等を生じやすくなるため、力学物性の物性のバラツキが大きくなったり、外観品位が損なわれたりする場合があり、好ましくない。
【００３３】
本発明の積層基材は、前記隣接する任意の２層の切込プリプレグ基材において、全ての切り込みが直線状であり、一方の切込プリプレグ基材ａ内の切り込みの方向と、他方の切込プリプレグ基材ｂの繊維配向方向とのなす角度が±１０〜１７０°であることが望ましい。こで、±１０〜１７０°とは、−１０〜−１７０°または＋１０〜＋１７０°であることを表す。仮に図４のように、切込プリプレグ基材ａ内の任意の切り込みａｉの方向と切込プリプレグ基材ｂの繊維配向方向が一致する場合を考えると、切込プリプレグ基材ｂの繊維配向方向と切込ａｉの方向が平行となることから、切込プリプレグ基材内の強化繊維と切り込みａｉとは交差しない。そのため、該積層基材からなるＦＲＰに力学的な負荷が加わった場合、この箇所のひずみが他に比べて大きくなり、破壊に至り易くなる。そのため、切込プリプレグ基材ａの繊維配向方向と、切込プリプレグ基材ｂの繊維配向方向とのなす角が±１０〜１７０範囲にあるように積層すれば、該理由による強度低下を避けることが可能である。さらに、切込プリプレグ基材ａとｂのなす角が±３０〜１５０の範囲であれば、その影響はさらに軽減できる。
【００３４】
本発明の積層基材は、前記隣接する任意の２層の切込プリプレグ基材において、切り込みの長さが２〜５０ｍｍの範囲内であり、強化繊維の配向方向及びそれを横切る方向に周期的に配置されていることが好ましい。複数の有限長の切り込みを周期的に配置する方法としては、図５に示すように、強化繊維に横切る方向（図５では繊維直交方向）の直線上に、各切り込みの中心点が存在する様に切り込みを配置し、その切り込みの列を繊維直交方向と平行に複数並べて配置する方法が挙げられる。このように切り込みを配置することで、繊維配向方向、及び、該配向方向を横切る方向に同一形状の切り込みが周期的に並ぶことになる。切り込みの形状、寸法の異なるものが繊維配向方向に複数並んでいても本発明の効果は得られるが、繊維配向方向に全て同一であることにより、強化繊維の流動が均等となるため強化繊維の流動性の制御が容易になる。
【００３５】
成形時において、強化繊維は図５に示すような切り込みに挟まれた略矩形状（本発明において、略矩形状とは、長方形に加えて平行四辺形及び台形を含む形状を指すものとする）のひとまとまりの強化繊維の集合体として流動する。そのため、切り込みの長さについては、２ｍｍより小さい場合は、ひとまとまりの強化繊維の集合体が小さくなるため、成形時に強化繊維がうねりを生じやすく、それに伴い力学物性が低下する。一方、５０ｍｍより大きい場合は、ひとまとまりの強化繊維の集合体が大きくなるため、強化繊維の流動性が悪くなり力学物性のバラツキも大きくなる。より好ましい切り込みの長さは５〜３０ｍｍである。なお、ここでは説明の便のため、切り込みに挟まれた領域の例として略矩形状を挙げて説明したが、ひとまとまりの強化繊維の集合体として流動できれば、領域の形状は、これに限定されるものではない。
【００３６】
本発明の積層基材は、前記切込プリプレグ基材が、全ての切り込みの方向がそれぞれの繊維直交方向であり、各切込プリプレグ基材内では前記切り込みの長さＷｘおよび各々の切り込みによって切断された強化繊維の長さＬｘがそれぞれ一定であり、任意の切り込みを繊維直交方向にＷｘ、繊維配向方向にＬｘ／２平行移動すると、同じプリプレグ内の他の切り込みに重なるように切り込みが配置されていることが好ましい。その概念図を図６に示す。このように切り込みを配置することで、該切込プリプレグ基材は、繊維配向方向、あるいは繊維直交方向に対称的な切り込みパターンとなる。かかる切り込みパターンを有することにより、該積層基材を成形したＦＲＰにおいても、対称性のよい開口パターンが形成され、外観品位もよく、力学物性のバラツキも小さくなる。
【００３７】
本発明の積層基材は、前記切込プリプレグ基材が、全ての切り込みの方向がそれぞれの繊維直交方向であり、各切込プリプレグ基材内では前記切り込みの長さＷｘおよび各々の切り込みによって切断された強化繊維の長さＬｘがそれぞれ一定であり、任意の切り込みを繊維直交方向にＷｘ、繊維配向方向にＬｘ／２平行移動すると、同じプリプレグ内の他の切り込みに重なるように切り込みが配置されている場合には、隣接する任意の２層の切込プリプレグ基材において、任意の一方を切込プリプレグ基材ａ、他方を切込プリプレグ基材ｂとし、切込プリプレグ基材ａの切り込みによって切断された強化繊維の長さをＬａとしたとき、一方の切込プリプレグ基材ａ内の切り込みの両側のａの繊維配向方向０．２Ｌａ〜０．３Ｌａの範囲の領域に、他方の切込プリプレグ基材ｂ内の切り込みの中心点が位置することが好ましい。図７に示すように、前記切込プリプレグ基材ａ内の任意の切り込みの中心点を通り、同切り込みに平行な直線（例えばで示される直線１７）を直線ｍとしたとき、該切込プリプレグ基材ａに含まれるすべての切り込みは、直線ｍ、あるいは直線ｍを強化繊維の長さと等しい間隔Ｌｘで周期的に配置した線群Ｍ上に含まれる。そこで、これらの線の隙間、すなわち切込プリプレグ基材ａ内の切り込みを、繊維配向方向に沿って０．２Ｌａの距離で平行移動した線分と、０．３Ｌａの距離で平行移動した線分とに囲まれる領域Ｒ１ａに前述の切込プリプレグ基材ｂの切り込みを配置することで、切込プリプレグ基材ａ内の任意の切り込みと、切込プリプレグ基材ｂ内の任意の切り込みとを交差しないように配置することが可能となる。さらに、切込プリプレグ基材ａ内の前記切り込みの列の中心部に切込プリプレグ基材ｂの切り込みを配置することで、切込プリプレグ基材ａ中の切り込みから切込プリプレグ基材ｂ中の切り込みまでの距離が確保でき、該積層基材を成形したＦＲＰは、成形時に多少強化繊維が流動したとしても、切込プリプレグ基材ａ内の切り込みと切込プリプレグ基材ｂ内の切り込みは互いに重なりにくく、高い力学特性を発現することが可能となる。図８（Ａ）、（Ｂ）に前記切込プリプレグ基材ａとｂの組み合わせを二例示す。図８（A）、（B）において、実線は切込プリプレグ基材ａの切り込み、点線は切込プリプレグ基材ｂの切り込み、斜線領域は切込プリプレグ基材ａ内における前記領域Ｒ１ａを示している。いずれの図においても、切込プリプレグ基材ａ内の前記領域Ｒ１ａ内に、切込プリプレグ基材ｂの切り込みの中心位置が存在しており、切込プリプレグ基材ａの切り込みと切込プリプレグ基材ｂの切り込みが互いに交差しないように積層されている。
【００３８】
また、前記切込プリプレグ基材が、全ての切り込みの方向がそれぞれの繊維直交方向であり、各切込プリプレグ基材内では前記切り込みの長さＷｘおよび各々の切り込みによって切断された強化繊維の長さＬｘがそれぞれ一定であり、任意の切り込みを繊維直交方向にＷｘ、繊維配向方向にＬｘ／２平行移動すると、同じプリプレグ内の他の切り込みに重なるように切り込みが配置されている場合には、本発明の積層基材は、隣接する任意の２層の切込プリプレグ基材において、任意の一方を切込プリプレグ基材ａ、他方を切込プリプレグ基材ｂとし、切込プリプレグ基材ａの切り込みによって切断された強化繊維の長さをＬａとしたとき、一方の切込プリプレグ基材ａ内の切り込みの両側のａの繊維配向方向０．４Ｌａ〜０．６Ｌａの範囲の領域Ｒ２ａに、他方の切込プリプレグ基材ｂ内の切り込みの中心点が位置することが望ましい。該領域は、切込プリプレグ基材ａ内の各切り込みから繊維配向方向に最も離れた領域に当たる。そのため、切込プリプレグ基材ｂの切り込みの中心点を該領域内に配置することで、切込プリプレグ基材ａの切り込みと切込プリプレグ基材ｂの切り込み間の繊維配向方向距離を長くすることが可能となる。本発明の積層基材に用いられる切込プリプレグ基材を積層して繊維強化プラスチックとした場合、切り込み箇所では強化繊維が切断されているため、その部分では応力伝達が極度に低下する。繊維配向方向が同一である隣接する切込プリプレグ基材の切り込み位置をずらすことにより、応力伝達が効率的に作用される。その結果、応力の局所的な集中を避けることができ、より大きな荷重負荷に耐えうるＦＲＰを成形することができる。図９（Ａ）、（Ｂ）に、本発明における前記切込プリプレグ基材ａとｂの組み合わせを二例示す。図９（A）、（B）において、実線は切込プリプレグ基材ａの切り込み、点線は切込プリプレグ基材ｂの切り込み、斜線領域は切込プリプレグ基材ａ内における前記領域Ｒ２ａを示している。いずれの図においても、切込プリプレグ基材ａ内の前記領域Ｒ２ａ内に、切込プリプレグ基材ｂの切り込みの中心位置が存在しており、切込プリプレグ基材ａの切り込みと切込プリプレグ基材ｂの切り込みが互いに交差しないように積層されている。
【００３９】
さらに、前記切込プリプレグ基材が、全ての切り込みの方向がそれぞれの繊維直交方向であり、各切込プリプレグ基材内では前記切り込みの長さＷｘおよび各々の切り込みによって切断された強化繊維の長さＬｘがそれぞれ一定であり、任意の切り込みを繊維直交方向にＷｘ、繊維配向方向にＬｘ／２平行移動すると、同じプリプレグ内の他の切り込みに重なるように切り込みが配置されている場合には、本発明の積層基材は、前記隣接する任意の２層の切込プリプレグ基材において、各切込プリプレグ基材の繊維配向のなす角度の絶対値が４５度であり、切れこみ長さが短い方を切込プリプレグ基材ａ、切れこみ長さが長い方を切込プリプレグ基材ｂとし、それぞれの切り込みの長さをＷａ、Ｗｂそれぞれの切り込みによって切断された強化繊維の長さをＬａ、Ｌｂとしたとき、これらが次の式１〜３を満たすことが望ましい。
【００４０】
Ｌａ＝２Ｗａ      （式１）
Ｌｂ＝２Ｗｂ      （式２）
Ｌｂ＝Ｌａ・√２  （式３）
本発明の積層基材において、任意の切込プリプレグ基材の繊維配向方向とそれに隣接する切込プリプレグ基材の繊維配向方向とのなす角が４５度となるように、切込プリプレグ基材を積層することが好ましい。疑似等方積層ＣＦＲＰは、荷重の負荷される方向に依らず安定した物性を得ることができ、材料設計の面からも取り扱い易い積層構成である。ここで、本発明の積層基材において、互いに隣接する切込プリプレグ基材ａ、ｂの繊維配向方向のなす角が４５度であり、切込プリプレグ基材ａ、ｂの切り込みが上式１〜３を満たす場合、切込プリプレグ基材ａ、ｂ共に強化繊維の長さと切り込み長さの比が２：１であり、かつ積層基材においても周期的に切り込みを配置することができる。そのため、成形品の開口パターンの綺麗に形成され、また力学物性のバラツキも抑えることができる。図１０（A）、（B）に本発明における切込プリプレグ基材ａ、ｂの積層パターンを２例示す。図１０（Ａ）、（Ｂ）共に、実線は切込プリプレグ基材ａの切り込み、点線は切込プリプレグ基材ｂの切り込みを示している。また、図１０（Ａ）は、切込プリプレグ基材ａ内の前記領域Ｒ１ａ上に切込プリプレグ基材ｂの切り込みの中心が存在しており、かつ切込プリプレグ基材ａとｂの繊維配向方向が互い４５度ずれて積層されているパターン、図１０（B）は、切込プリプレグ基材ａ内の前記領域Ｒ２ａ上に切込プリプレグ基材ｂの切り込みの中心が存在しており、かつ切込プリプレグ基材ａとｂの繊維配向方向が互い４５度ずれて積層されているパターンに相当する。
【００４１】
前記切込プリプレグ基材が、全ての切り込みの方向がそれぞれの繊維直交方向であり、各切込プリプレグ基材内では前記切り込みの長さＷｘおよび各々の切り込みによって切断された強化繊維の長さＬｘがそれぞれ一定であり、任意の切り込みを繊維直交方向にＷｘ、繊維配向方向にＬｘ／２平行移動すると、同じプリプレグ内の他の切り込みに重なるように切り込みが配置されている場合には、本発明の積層基材において、繊維配向方向が同一方向である切込プリプレグ基材のみを見たとき、図１１に示すように、隣接する２層の切込プリプレグ基材が、前記強化繊維の長さが等しく、かつ、一方の切込プリプレグ基材の切り込みを繊維配向方向に沿って前記強化繊維の長さの半分の距離で平行移動した箇所に、他方の切込プリプレグ基材の切り込みが配置されていることが好ましい。該切込プリプレグ基材ｄ内の任意の切り込みと、該切込プリプレグ基材ｅ内の任意の切り込みとの距離が離れている方が、応力伝達が効率的に作用し、力学物性は高くなる。そのため、切込プリプレグ基材ｄ内の切り込みと切込プリプレグ基材ｅ内の切り込みとの距離が最も大きくなる前記条件で切り込みを配置することが好ましい。
【００４２】
さらに本発明の積層基材において、積層基材を構成するプリプレグが全て切込プリプレグ基材であることが好ましい。連続繊維の層を含まず、全層すべてが切り込みプリプレグであることによって、成形時の流動性がより向上する。
【００４３】
また、本発明の積層基材を、加圧および、加熱あるいは昇温冷却によって成形を行うことが好ましい。具体的には、オートクレーブ成形、プレス成形、シートワインディング成形等の手法を用いて、熱硬化性樹脂、あるいは熱可塑性樹脂を固化する方法が挙げられる。なかでも、生産効率を考慮するとプレス成形が好ましい。例えば、前記積層基材に使用されている樹脂が熱可塑性樹脂であれば、予め型の温度を高温に保った後、前記積層基材を金属型内に配置し、樹脂粘度が低下するのと同時に金型を閉じ、加圧していく成型法が考えられる。また、前記積層基材に使用されている樹脂が熱可塑性樹脂であれば、予め型の温度を高温に保った後、前記積層基材を金属型内に配置し、樹脂粘度が低下するのと同時に金型を閉じ、加圧した後に金型の温度を低下させ樹脂を硬化させる成型法が考えられる。いずれの成型法を用いた場合も、積層時に前記切込プリプレグ基材を製品形状に予め賦形することなく複雑な形状に沿ったＦＲＰを得ることが可能である。
【００４４】
本発明の積層基材を用いて得られる繊維強化プラスチックは、長さ１０〜１００ｍｍの強化繊維を含む領域と強化繊維を含まない領域とが格子状に配列してなる層が２層以上隣接した積層構造を有する繊維強化プラスチックであって、隣接する任意の層内の強化繊維を含まない領域と他方の層内の強化繊維を含まない領域との重なる面積が１０ｍｍ２以下である繊維強化プラスチックであることが好ましい。図１２に繊維強化プラスチックにおける該重なり部の概念図を示す。本発明の積層基材をプレス成形法等の手法により成形すれば、樹脂の流動に伴い各層内において強化繊維が移動し、切り込み部が開口した繊維強化プラスチックとなる。ここで、該繊維強化プラスチックに力学的な負荷が加わった場合、該繊維強化プラスチック内で隣接する任意の層内の強化繊維を含まない領域と他方の層内の強化繊維を含まない領域が面積１０ｍｍ２以上重なっていれば、この箇所では荷重を負担することがほとんどできず、代わりにその周辺の強化繊維を含む領域で局所的に過大な荷重を負担することになり、破壊に至り易くなる。そのため、本発明における繊維強化プラスチックにおいて、隣接する任意の層内の強化繊維を含まない領域と他方の層内の強化繊維を含まない領域との重なる面積が１０ｍｍ２以下となることが好ましい。さらに好ましくは５ｍｍ２以下であり、該面積が５ｍｍより小さければ材料物性の低下はほぼ抑えられる。
【実施例】
【００４５】
以下、具体例により本発明をさらに具体的に説明するが、本発明は特にこれに限定されるものではない。
【００４６】
＜一方向プリプレグの作製方法＞
以下に示す手順にてエポキシ樹脂組成物を得た。
（ａ）エポキシ樹脂（ジャパンエポキシレジン（株）製“エピコート（登録商標）”８２８：３０重量部、エピコート１００１：３５重量部、エピコート１５４：３５重量部）と、熱可塑性樹脂ポリビニルホルマール（チッソ（株）製“ビニレック（登録商標）”Ｋ）５重量部とを、１５０〜１９０℃に加熱しながら１〜３時間攪拌し、ポリビニルホルマールを均一に溶解する。
（ｂ）樹脂温度を５５〜６５℃まで降温した後、硬化剤ジシアンジアミド（ジャパンエポキシレジン（株）製ＤＩＣＹ７）３．５重量部と、硬化促進剤３−（３，４−ジクロロフェニル）−１，１−ジメチルウレア（保土谷化学工業（株）製ＤＣＭＵ９９）４重量部とを加え、該温度で３０〜４０分間混練してエポキシ樹脂組成物を得た。
【００４７】
得られたエポキシ樹脂組成物を、リバースロールコーターを使用し離型紙上に塗布し、樹脂フィルムを作製した。
【００４８】
次に、シート状に一方向に整列させた炭素繊維（引張強度４，９００ＭＰａ、引張弾性率２３５ＧＰａ）に樹脂フィルム２枚を炭素繊維の両面から重ね、加熱し、加圧して樹脂組成物を含浸させ、炭素繊維目付１５０ｇ／ｍ２、樹脂重量分率３３％の一方向プリプレグを作製した。
【００４９】
得られたエポキシ樹脂組成物の示差走査熱量分析（ＤＳＣ）に拠る発熱ピーク温度Ｔｐは１５２℃であった。測定装置としては、ティー・エイ・インスツルメンツ社製ＤＳＣ２９１０（品番）を用いて、昇温速度１０℃／分の条件にて測定した。
【００５０】
得られたエポキシ樹脂組成物の動的撚弾性測定（ＤＭＡ）に拠る最低粘度は０．５Ｐａ・ｓであった。測定装置としては、ティー・エイ・インスツルメンツ社製動的粘弾性測定装置“ＡＲＥＳ”を用いて、昇温速度１．５℃／分、新道周波数０．５Ｈｚ、パラレルプレート（直径４０ｍｍ）の条件にて、温度−粘度曲線から最低粘度を求めた。
【００５１】
＜平板成形方法＞
プリプレグ基材から、繊維配向方向と、繊維配向方向から４５度ずらした方向に、それぞれ２５０×２５０ｍｍの大きさに切り出した。切り出したプリプレグ基材を１６層疑似等方（［４５／０／−４５／９０］２Ｓ）に積層し、３００×３００ｍｍの金型上に配置した後、加熱型プレス成型機により、６ＭＰａの加圧下、１５０℃×３０分間の条件により硬化せしめ、３００×３００×１．７ｍｍの平板状の成形体を得た。
【００５２】
＜機械特性評価方法＞
得られた平板状の成形体より、長さ２５０±１ｍｍ、幅２５±０．２ｍｍの引張強度試験片を切り出した。ＪＩＳ  Ｋ−７０７３（１９８８）「炭素繊維強化プラスチックの引張試験方法」に規定する試験方法に従い、標点間距離を１５０ｍｍとし、クロスヘッド速度２．０ｍｍ／分で引張強度を測定した。なお、本実施例においては、試験機としてインストロン（登録商標）万能試験機４２０８型を用いた。測定した試験片の数はｎ＝５とし、平均値を引張強度とした。
さらに、測定値より標準偏差を算出し、その標準偏差を平均値で除することにより、バラツキの指標である変動係数（ＣＶ値（％））を算出した。
【００５３】
（実施例１）
前記手法により得られたプリプレグ基材に、自動裁断機を用いて切り込みを連続的に挿入することにより、等間隔で規則的な切り込みを有する切込プリプレグ基材を得た。ここで、０度層、あるいは９０度層の切込プリプレグ基材内の切り込みは、図１３（Ａ）に示すように、切り込み幅１２．５ｍｍの繊維直交方向に平行な直線状の切り込みの列が、炭素繊維の長さが２５ｍｍとなるように配置されている。また、隣り合う切り込みの列は繊維直交方向に１２．５ｍｍずれている。さらに、４５度層、あるいは−４５度層の切込プリプレグ基材内の切り込みは、図１３（Ｂ）に示すように、切り込み幅１７．７ｍｍの繊維直交方向に平行な直線状の切り込みの列が、炭素繊維の長さが３５．４ｍｍとなるように配置されている。また、隣り合う切り込みの列は繊維直交方向に１７．７ｍｍずれている。これらの切込プリプレグ基材を図１４（Ａ）のように隣接する２層の切込プリプレグ基材の切り込みが交差しないように積層した。その際、繊維配向方向が同一方向である最も積層順序の近い２層の切込プリプレグ基材（例えば１層目と５層目、２層目と６層目など）は、互いに繊維配向方向に炭素繊維の長さの半分の距離だけずらして積層した。なお、本積層基材においては、隣接する任意の２層における切り込みの交差数は０である。このようにして得られた積層基材を用い前記手法により平板状の成形体を得た。
【００５４】
得られた成形体は炭素繊維のうねりを伴うことなく、成形体端部まで炭素繊維が均等かつ充分に流動していた。また、成形体はソリもなく良好な平面平滑性であった。また、開口した切り込み部の形状は、いずれも概ね似通った矩形状の形態であった。該平板の引張強度は４００ＭＰａと良好な結果であった。また、ＣＶ値は６％であり、強度のばらつきも小さく、良好な結果となった。
【００５５】
（実施例２）
０度、あるいは９０度層の切込プリプレグ基材と±４５度層の切込プリプレグ基材において、これらを図１４（Ｂ）のように、各切り込みがその端点のみで交差するように積層したこと以外は、実施例１と同様にして平板状の成形体を得た。
【００５６】
得られた成形体は、実施例１同様に成形体はソリもなく良好な平面平滑性であった。該平板の引張強度は、３８０ＭＰａと実施例１と比べるとやや低いものの、良好な値を示した。
【００５７】
（実施例３）
４５度層、あるいは−４５度層のプリプレグの切り込みを図１３（Ｃ）に示すパターンとし、それらを図１４（Ｃ）のように積層すること以外は実施例１と同様とし、平板状の成形体を得た。ここで、図１３（Ｃ）に示す切込プリプレグ基材において、切り込みの幅ｇは２５ｍｍ、炭素繊維の長さ３５．４ｍｍであり、切り込みと繊維配向方向とのなす角は４５度であった。また、該切込プリプレグ基材において、任意の切り込みは、繊維直交方向に１２．５ｍｍ移動すると他の切込と重なるように配置した。
【００５８】
該平板の引張強度は３４０ＭＰａと実施例１と比較して低かったものの、構造部材としては十分使用可能な値であった。
【００５９】
（比較例１）
０度、あるいは９０度層の切込プリプレグ基材と±４５度層の切込プリプレグ基材において、これらを図１４（Ｄ）のように、各切り込みがその中央で隣接する切込プリプレグ基材内の切り込みと重なるように積層したこと以外は、実施例１と同様にして平板状の成形体を得た。
【００６０】
開口した切り込み部の形状は、場所毎に大きく異なっており、外観品位は実施例１と比較するとかなり劣っていた。該平板の引張強度は３１０ＭＰａと実施例１と比較して低かった。また、ＣＶ値は１１％と高く、引張強度のばらつきが大きい結果となった。
【００６１】
（比較例２）
繊維配向方向が同一方向である最も積層順序の近い２層の切込プリプレグ基材（例えば１層目と５層目、２層目と６層目など）において、互いの切り込みが重なるように積層する以外は、比較例１と同様にして平板状の成形体を得た。
【００６２】
該平板の引張強度は、１８０ＭＰａと実施例１と比べてかなり低く、構造部材として十分な強度とは言い難い結果となった。
【図面の簡単な説明】
【００６３】
【図１】切込プリプレグ基材内の切り込みパターンの一例を示す平面図である。
【図２】切込プリプレグ基材内の切り込みを示す平面図である。
【図３】切込プリプレグ基材ａ、ｂの切り込みを同一平面に投影した図である。
【図４】切込プリプレグ基材と、それに隣接する切込プリプレグ基材の切り込みパターンの一例を示す平面図である。
【図５】切込プリプレグ基材内の切り込みパターンの一例を示す平面図である。
【図６】切込プリプレグ基材内の切り込みパターンの一例を示す平面図である。
【図７】切込プリプレグ基材内の切り込みパターンの一例を示す平面図である。
【図８】切込プリプレグ基材ａ、ｂの切り込みを同一平面に投影した図である。
【図９】切込プリプレグ基材ａ、ｂの切り込みを同一平面に投影した図である。
【図１０】切込プリプレグ基材ａ、ｂの切り込みを同一平面に投影した図である。
【図１１】切込プリプレグ基材ｄ、ｅの切り込みを同一平面に投影した図である。
【図１２】本発明の繊維強化プラスチック内の強化繊維を含まない領域を平面状に投影した図である。
【図１３】切込プリプレグ基材内の切り込みパターンの一例を示す平面図である。
【図１４】隣接する切込プリプレグ内の切れ込みを同一平面に投影した図である。
【符号の説明】
【００６４】
１：切込プリプレグ基材
２：切り込み
３：長さが最大となる強化繊維
４：長さが最小となる強化繊維
５：切り込みの全長Ｗ
６：切り込みの中心点
７：切り込みの中心点から＋０．４Ｗの位置
８：切り込みの中心点から−０．４Ｗの位置
９：切り込み中心部８０％の領域と端部領域の境界線
１０：切込プリプレグ基材ａ内の切り込み
１１：切込プリプレグ基材ｂ内の切り込み
１２：切込プリプレグ基材ａ
１３：切込プリプレグ基材ｂ
１４：周期的な切り込みからなる列
１５：略矩形領域
１６：強化繊維の長さＬｘ
１７：距離Ｌｘ／２
１８：切り込み幅Ｗａ
１９：直線ｍ
２０：直線群Ｍ
２１：領域Ｒ１ａ
２２：領域Ｒ２ａ
２３：切込プリプレグ基材ｄ内の切り込み
２４：切込プリプレグ基材ｅ内の切り込み
２５：距離０．５Ｌｄ
２６：切込プリプレグ基材ａの強化繊維を含まない領域
２７：切込プリプレグ基材ｂの強化繊維を含まない領域
２８：切込プリプレグ基材ａの強化繊維もｂの強化繊維も含まない領域
２９：切込プリプレグ（０度層）内の切り込み
３０：切込プリプレグ（４５度層）内の切り込み
【図１】
2008260793.tif 000003
【図２】
2008260793.tif 000004
【図３】
2008260793.tif 000005
【図４】
2008260793.tif 000006
【図５】
2008260793.tif 000007
【図６】
2008260793.tif 000008
【図７】
2008260793.tif 000009
【図８】
2008260793.tif 000010
【図９】
2008260793.tif 000011
【図１０】
2008260793.tif 000012
【図１１】
2008260793.tif 000013
【図１２】
2008260793.tif 000014
【図１３】
2008260793.tif 000015
【図１４】
2008260793.tif 000016